(57)【要約】【課題】燃焼炉、溶融炉などに供給した際に、揮発分の揮発そして炉外飛散が抑制でき、安定した燃焼が得られるバイオマスを含む廃棄物原料から製造する固形燃料としての廃棄物成形物そしてその製造方法を提供することを課題とする。【解決手段】バイオマスとプラスチックを含む廃棄物原料から廃棄物成形物を製造する方法であって、廃棄物原料を乾燥し、破砕した後、破砕後の原料を加熱し加圧力を１０ＭＰａ以上で加圧成形する。【選択図】なし【特許請求の範囲】
【請求項１】
バイオマスとプラスチックを含む廃棄物原料から廃棄物成形物を製造する方法であって、廃棄物原料を乾燥し、破砕した後、破砕後の原料を加熱し加圧力を１０ＭＰａ以上で加圧成形することを特徴とする廃棄物成形物の製造方法。
【請求項２】
廃棄物原料の加熱温度を１２０〜３００℃とする請求項１に記載の廃棄物成形物の製造方法。
【請求項３】
廃棄物原料の加熱温度を１８０〜３００℃とする請求項１に記載の廃棄物成形物の製造方法。
【請求項４】
廃棄物原料の加熱温度を２３０〜２５０℃とする請求項１に記載の廃棄物成形物の製造方法。
【請求項５】
廃棄物原料の乾燥が水分を３〜２５ｗｔ％とすることとする請求項１ないし請求項４のいずれかに記載の廃棄物成形物の製造方法。
【請求項６】
廃棄物原料の破砕は破砕サイズを２０ｍｍ以下とする請求項１ないし請求項５のいずれかに記載の廃棄物成形物の製造方法。
【請求項７】
廃棄物原料の破砕は破砕サイズを５ｍｍ以下とする請求項１ないし請求項５のいずれかに記載の廃棄物成形物の製造方法。
【請求項８】
請求項１ないし請求項７のうちの一つの方法で製造された廃棄物成形物。
【発明の詳細な説明】
【技術分野】
【０００１】
本発明は、廃棄物溶融炉での廃棄物の熱分解燃焼残渣の溶融のための燃料としての廃棄物成形物そしてその製造方法に関する。
【背景技術】
【０００２】
都市ごみやシュレッダーダストなどの廃棄物を処理する技術として、廃棄物を熱分解、燃焼して、熱分解後の残渣（灰分）を溶融しスラグにして排出する廃棄物溶融処理が知られている。
【０００３】
この処理方法は、廃棄物を熱分解してガス化し可燃性ガスを燃焼することによりその燃焼熱を回収することができるとともに、熱分解、燃焼後の灰分を溶融してスラグとして排出した後に、埋立処分などで最終処分されるべき量を減容することができる利点を有している。このような溶融処理方法には幾つかの方式があるが、その一つとして、竪型をなすシャフト炉式廃棄物ガス化溶融炉による方法がある。
【０００４】
かかる廃棄物ガス化溶融炉では、炉底部に石炭コークスを堆積させたコークス床が高温火格子を形成し、この高温火格子を形成する石炭コークスが燃焼して熱分解後の灰分の溶融熱源となっているが、近年、化石燃料に由来する石炭コークスの使用量を低減して二酸化炭素排出量を削減することが要望されている。二酸化炭素排出量を削減するという社会的要望に応じて、化石燃料である石炭コークスの代替としてバイオマスを原料とするバイオマス固形燃料を利用することが検討されている。このような用途に使用可能なバイオマス固形燃料としては、例えば、バイオマスとして籾殻を原料として加圧圧縮し製造される、特許文献１に開示のバイオマス固形燃料が挙げられる。
【先行技術文献】
【特許文献】
【０００５】
【特許文献１】特開２００４−２１０８９７
【発明の概要】
【発明が解決しようとする課題】
【０００６】
バイオマス原料を加圧圧縮したバイオマス固形燃料を種々の燃焼炉、溶融炉での灰分の溶融のために用いようとした際には、種々の特性を要求される。灰分は炉下部にて溶融されるので、バイオマス固形燃料がその溶融熱源となるためには、このバイオマス固形燃料の固定炭素分のみならず内部に含まれている揮発分も上記炉下部にまで、もち込まれてここで燃焼することが、保有する燃焼成分を有効に利用できることから求められる。その要求に応えるためには、バイオマス固形燃料は、強度が十分で、炉内に投入して直ちに粉化して飛散してしまわずに、固体燃料内部の揮発分が炉下部に至るまでの間に揮発してしまわないことである。そうすることで、揮発分を含めた固形燃料の全熱量を炉下部で得られて灰分のための溶融熱源に足りるものとなる。これらの特性が確保されていないと、固形燃料内の揮発分が途中で揮発そして燃焼してしまって炉下部での燃焼に供しないし、また固形燃料が炉下部に至る前に崩壊して炉外への飛散量が多くなり、他の燃料の燃焼に支障を生じさせるなどして、炉内での燃焼が不完全になるという問題が生じる。
【０００７】
本発明は、このような事情に鑑み、上述の特性を備えていて、燃焼炉、溶融炉などに供給した際に、揮発分の揮発そして炉外飛散が抑制でき、安定した燃焼が得られるバイオマスを含む廃棄物原料から製造する固形燃料としての廃棄物成形物そしてその製造方法を提供することを課題とする。
【課題を解決するための手段】
【０００８】
本発明において、上述の課題は、廃棄物成形物の製造方法に関しては、バイオマスとプラスチックを含む廃棄物原料から廃棄物成形物を製造する方法であって、廃棄物原料を乾燥し、破砕した後、破砕後の原料を加熱し加圧力を１０ＭＰａ以上で加圧成形することにより解決される。また、成形物はかかる本発明の製造方法のもとに製造される。
【０００９】
破砕後の廃棄物原料にはプラスチックが含まれており、この廃棄物原料が成形時に加熱されると、廃棄物原料内のプラスチックが軟化溶融し、加圧力を１０ＭＰａ以上として廃棄物原料を加圧成形することにより、圧縮を受けて狭くなったバイオマス原料間の隙間に行きわたり結合材として機能する。軟化溶融して上記隙間に行きわたるプラスチックは成形物の表面にまで及び、また、軟化溶融プラスチックにより成形物の構成粒子間に空隙が生じにくくなり、空隙を起点として成形物が崩壊することがなく崩壊により比表面積が大きくなり一気に揮発分が気散することを抑制するため、成形物から揮発分が気散しにくい性状となる。廃棄物原料を加圧成形する際の加圧力を１０ＭＰａ以上とすることにより、軟化溶融プラスチックの結合材としての機能や成形物表面から揮発分が気散しにくい性状とする効果を十分に発揮させることができる。成形物が成形装置から取り出された後、保管中に降温してプラスチックは硬化し、成形物の強度が確保される。
【００１０】
本発明において、廃棄物原料の乾燥が水分を３〜２５ｗｔ％とすることが好ましい。水分は成形後でも蒸発により隙間の発生の原因となるので、原料中の水分は少ないほどよい。ただし、廃棄物原料中に若干の水分が含まれていると、加熱成形時の軟化性が向上し成形物の密度が高くなるので、３ｗｔ％以上の水分を含有していることが望ましい。
【００１１】
本発明において、廃棄物原料の寸法が大きいと成形物の構成粒子間に空隙が生じ易く、軟化溶融プラスチックによる結合効果や揮発分が気散しにくい性状とする効果が低くなるため、表面から揮発分が気散しにくい性状となる廃棄物成形物を得るようにするには、廃棄物原料の破砕は破砕サイズが２０ｍｍ以下であることが好ましく、さらには、破砕サイズが５ｍｍ以下であることがより好ましい。
【００１２】
また、本発明において、成形時の温度に関しては、廃棄物原料の成形温度が１２０〜３００℃であることが好ましく、さらに、温度については、成形温度が１８０〜３００℃であることがより好ましく、また、成形温度が２３０〜２５０℃であることが望ましい。このような温度に廃棄物原料を加熱して加圧成形し廃棄物成形物を製造することにより、廃棄物原料のプラスチックが十分に軟化溶融し、軟化溶融プラスチックによる廃棄物粒子間の結合効果や揮発分が気散しにくい性状とする効果を十分に発揮させることができる。
【００１３】
また、本発明によると、廃棄物成形物に関しては、上述の製造方法により、好ましい形態の廃棄物成形物が得られる。
【発明の効果】
【００１４】
本発明は、以上のように、プラスチックとバイオマスを含む廃棄物を加圧力を１０ＭＰａ以上で加圧成形することとしたので、加熱を受けて軟化溶融するプラスチックが結合材として機能し、かつ廃棄物原料内での隙間を塞ぐ機能を発揮して、表面から揮発分が気散しにくい性状であって、強度の高い廃棄物成形物を得ることができる。廃棄物を投入し熱分解、燃焼、灰分を溶融するコークス床を有する廃棄物溶融炉のための燃料として使用された際に、溶融炉の下部に石炭コークスで高温火格子を形成し、一方、石炭コークスと、バイオマスとプラスチックを含む廃棄物成形物が燃焼して灰分の溶融熱源となり、燃料として好ましい特性を有するバイオマスとプラスチックを含む廃棄物成形物を得ることができる。また、溶融炉の下部のコークス床まで下降する過程で熱分解、崩壊せずに到達できる廃棄物成形物を得ることができる。
【発明を実施するための形態】
【００１５】
以下、本発明の実施の形態を説明する。
【００１６】
本実施形態では、廃棄物溶融炉における溶融熱源として用いられることのできる廃棄物成形物、特に、廃棄物を投入して熱分解、燃焼、灰分を溶融するコークス床を有する廃棄物溶融炉において、溶融炉の下部に石炭コークスで高温火格子を形成し、石炭コークスとともに溶融熱源となる、バイオマスとプラスチックを含む成形物を燃焼して溶融熱源とするための好ましい特性を有するバイオマスとプラスチックを含む廃棄物を原料として廃棄物成形物が得られる。
【００１７】
次に、かかる廃棄物成形物そしてその製造手順について説明する。
【００１８】
バイオマスとプラスチックを含む廃棄物を乾燥後、破砕し、破砕後の原料を成形機へ投入し加熱加圧圧縮して成形し、成形物を成形機から取り出す。かくして、廃棄物成形物を得る。
【００１９】
廃棄物にはバイオマスとプラスチック廃棄物が含まれており、すなわち、廃棄物はバイオマスとプラスチックを主成分とする廃棄物原料となる。かかる廃棄物原料を、水分が３〜２５ｗｔ％となるように乾燥し、サイズが２０ｍｍ以下、より望ましくは５ｍｍ以下となるように破砕した後、その破砕した廃棄物原料を加熱圧縮成形機に投入し、成形機内の廃棄物原料が１２０〜３００℃、望ましくは１８０〜３００℃、より望ましくは２３０〜２５０℃になるよう加熱しながら、該廃棄物原料に１０ＭＰａ以上の圧力をかけて成形する。
【００２０】
本発明において、廃棄物原料に含まれるプラスチックは、成形物内にて廃棄物原料を結合する結合材（バインダー）として機能する。
【００２１】
従来では、親水性のバイオマスと疎水性のプラスチックの界面では強固な結合は得られず、成形物の冷間圧縮強度は２０ＭＰａ以上にならなかった。これ以上の応力を成形物に加えると、バイオマスとプラスチックの界面を基点とした亀裂が生じ、これが成長・連通して破壊が生じて容易に崩壊してしまうという問題があった。ここで、冷間圧縮強度とは、円筒形のサンプルの上面を軸方向に加圧し、亀裂が生じ圧壊したときの荷重をサンプル断面積で除した値である。
【００２２】
しかし、本発明にしたがい、廃棄物原料を上述したような、乾燥状態のもとで破砕し、加熱加圧すると、バイオマスとプラスチックの間に強固な結合を生じさせる。上記破砕に関しては、バイオマスとプラスチックをサイズが２０ｍｍ以下となるように破砕することにより加圧時に破砕原料（原料粒子）同士が接触する表面積を増大させる。原料におけるフィルム状プラスチックの含有量が少ない場合は、原料は５ｍｍ以下のサイズに破砕することが望ましい。乾燥に関しては、原料の水分が３〜２５ｗｔ％になるように乾燥させることが好ましく、その理由は、原料に２５ｗｔ％以上の水分が含まれていると原料粒子の密着を阻害し、３ｗｔ％以下の水分量だとバイオマスの軟化が阻害されるからである。
【００２３】
成形時の原料の加熱温度を１２０℃以上とすることで、プラスチックを軟化させ、かかる状態で１０ＭＰａ以上の圧力をかけると個々の原料粒子が変形して密着する。加熱温度が１２０〜１８０℃の範囲では、プラスチックの軟化には十分であっても、バイオマスの軟化には十分でないものの、軟化したプラスチックが原料の粒子間に進入して流動し空隙を埋めるため、成形物の密度は上昇する。
【００２４】
１２０〜１８０℃の加熱温度で成形した後、冷却して得られた成形物は冷間圧縮強度が２０ＭＰａに達しないが、密度は１．３ｇ／ｃｍ３以上となり、プラスチックを含まないバイオマス単独の成形物（密度１．３ｇ／ｃｍ３未満）よりも高密度となる。また、１８０〜３００℃の成形温度で製造した成形物の圧縮強度は、４０ＭＰａ以上となる。
【００２５】
加熱温度を１８０℃以上に上昇させると、バイオマスおよびプラスチックの界面が変性し、結合を生じる。すなわち、バイオマスは脱水反応や熱分解による変性が進むため、表面は疎水性に近づいていく。プラスチックは熱分解や加水分解が進むため、表面に親水性の官能基や反応性の高い不飽和結合が形成される。このバイオマスおよびプラスチックの表面の間で、水素結合、疎水結合、化学反応による結合が生じ、成形物の強度は増大する。
【００２６】
加熱温度が３００℃以上になると、プラスチックの熱分解が顕著となり、ガス化、油化が進むため成形物の強度が低下するので好ましくない。かかる状況のもとで、バイオマスとプラスチックの結合による強度増加を最大化するためには、加熱温度を２３０〜２５０℃にすることが望ましい。また、加熱の間１０ＭＰａ以上の圧力を維持することが必要であり、軟化したプラスチックの原料粒子間への進入とバイオマス粒子の密着とが行われ強固な結合を生じさせる。このように変性させたバイオマスとプラスチックの界面で結合を生じさせた後、冷却と脱圧を行ない、成形物を成形機から取り出す。
【００２７】
成形物は大きいものであるほど比表面積が小さく熱分解を受けにくくなり、そのままで溶融炉の下部のコークス床まで到達し易いため、径４０ｍｍ以上の寸法にすることが望ましい。また、破砕時にサイズが２０ｍｍ以下になってしまった破砕原料の嵩比重は小さく取り扱いにくいため、一旦、既存の造粒機を用いて径５〜２０ｍｍのペレットに成形し、これを径４０ｍｍ以上の成形物を製造する成形機に投入する方法が考えられる。しかし、一度造粒され、見掛密度が１．２ｇ／ｃｍ３を越えたペレットは、成形機内でブリッジを形成して圧力むらを生じること、また造粒により平滑となった表面は相互に結合しにくいことから、成形物の強度は大きく低下するので、原料は破砕物のまま成形機に投入することが望ましい。
【００２８】
かくして、溶融炉の下部のコークス床まで下降する過程で熱分解、崩壊せずに到達できる廃棄物成形物を得ることができ、廃棄物を投入し熱分解、燃焼し、灰分を溶融するコークス床を有する廃棄物溶融炉へ、かかる廃棄物成形物が投入されると、溶融炉の下部に石炭コークスで高温火格子を形成し、石炭コークスとともに、バイオマスとプラスチックを含む本発明の廃棄物成形物が燃焼して溶融熱源となる。